(57)【特許請求の範囲】
【請求項１】
アルミニウム基材と、当該アルミニウム基材の少なくとも一方の表面に形成した下地皮膜と、当該下地皮膜上に形成した親水性塗膜とを含むアルミニウム塗装材であって、
前記親水性塗膜は、親水性樹脂（Ａ）の６５．０〜９４．８０重量％と、烏龍茶成分（Ｂ）の０．１〜５．０重量％と、ビス−（２−ピリジルチオ−１−オキシド）−ジンクを含む抗菌防黴剤（Ｃ）の５．０〜２５．０重量％と、０．００１〜０．０５０μｍの平均粒径を有する酸化チタン微粒子（Ｄ）の０．１〜５．０重量％とを含有し、その付着量が０．０５〜２．０ｇ／ｍ２であり、
前記親水性樹脂（Ａ）が、カルボキシル基及びその塩の少なくとも一方を有する樹脂（ａ１）のα％と、アミド結合を有する樹脂（ａ２）のβ％と、エーテル結合を有する樹脂（ａ３）のγ％とを含み、α、β及びγがγ≧α＋βの関係を満たすと共に、
前記（ａ１）がポリアクリル系樹脂を含み、前記（ａ２）がポリアクリルアミド系樹脂を含み、前記（ａ３）がポリエチレングリコール系樹脂を含み、α：β：γ＝５〜２５：５〜２５：５０〜９０の関係を満たすことを特徴とするアルミニウム塗装材。
【請求項２】
アルミニウム基材と、当該アルミニウム基材の少なくとも一方の表面に形成した下地皮膜と、当該下地皮膜上に形成した親水性塗膜とを含むアルミニウム塗装材であって、
前記親水性塗膜は、親水性樹脂（Ａ）の６４．０〜９４．７９重量％と、烏龍茶成分（Ｂ）の０．１〜５．０重量％と、ビス−（２−ピリジルチオ−１−オキシド）−ジンクを含む抗菌防黴剤（Ｃ）の５．０〜２５．０重量％と、０．００１〜０．０５０μｍの平均粒径を有する酸化チタン微粒子（Ｄ）の０．１〜５．０重量％と、緑茶成分及び紅茶成分の少なくとも一方（Ｅ）の０．０１〜１．０重量％とを含有し、その付着量が０．０５〜２．０ｇ／ｍ２であり、
前記親水性樹脂（Ａ）が、カルボキシル基及びその塩の少なくとも一方を有する樹脂（ａ１）のα％と、アミド結合を有する樹脂（ａ２）のβ％と、エーテル結合を有する樹脂（ａ３）のγ％とを含み、α、β及びγがγ≧α＋βの関係を満たすと共に、
前記（ａ１）がポリアクリル系樹脂を含み、前記（ａ２）がポリアクリルアミド系樹脂を含み、前記（ａ３）がポリエチレングリコール系樹脂を含み、α：β：γ＝５〜２５：５〜２５：５０〜９０の関係を満たすことを特徴とするアルミニウム塗装材。
【請求項３】
請求項１又は２に記載のアルミニウム塗装材を用いたプレコートアルミニウムフィン材。
【発明の詳細な説明】
【技術分野】
【０００１】
本発明は、アルミニウム材又はアルミニウム合金材の表面に親水性、耐汚染性、塗膜密着性、成形性、臭気物質の吸脱着性、抗菌防黴性に優れた高親水性塗膜を形成したアルミニウム塗装材、ならびに、当該塗装材から加工成形される、例えば熱交換器に用いられるプレコートアルミニウムフィン材に関する。
【背景技術】
【０００２】
金属材料の表面は親水性に乏しいため、熱交換器のフィン材や印刷の平板印刷版材には、表面に親水性塗膜が被覆されたものが使用されている。以下、空調機を例に挙げてその熱交換器のフィン材の場合について述べることとする。
【０００３】
最近の空調機用熱交換器は、軽量化のために熱効率の向上とコンパクト化が要求され、フィン間隔をでき得る限り狭くする設計が取り入れられている。空調機用熱交換器では、冷房運転中に空気中の水分がアルミニウムフィンの表面に凝縮水となって付着する。金属材料の表面は、一般に親水性に乏しいため、暖房時の室外機では、大気中に存在する水分が、フィン表面に付着し、霜となって凍りつき、フィン間の空気の流れが妨げられることにより、通風抵抗が増大してしまう。
【０００４】
そこで、室外熱交換器に付着した霜を融解するために、室外熱交換器に高温の冷媒を流す除霜運転が必要となる。この場合、室内熱交換器は、温度が低下し、室内を暖める空気を得られなくなることになるため、このフィン表面に付着した霜を迅速に除去する必要がある。
【０００５】
フィン表面の霜を迅速に排除するための方法として、（１）アルミニウムフィン材表面に高親水性塗膜を形成し、融解した霜を流下せしめる方法、（２）アルミニウムフィン材表面に撥水性塗膜を形成し、霜を表面に付着させないようにする方法、が考えられるが、（２）の方法は、現時点では極めて困難である。一方、（１）の方法は、親水性を得るために表面に塗膜を形成するものであり、このような高親水性塗膜によって、アルミニウムフィン表面における霜の排除が迅速に行われる。
【０００６】
従来から、親水性塗膜の形成方法が種々提案され、実用化されている。例えば、アルミニウム材表面にアルカリ珪酸塩＋樹脂塗膜を形成させる方法（下記特許文献１）、親水性アクリル樹脂、疎水性アクリル及びコロイダルシリカを含有する親水性塗膜を形成する方法（下記特許文献２）等が提案されている。
【０００７】
しかしながら、親水性を付与するために、アルカリ珪酸塩＋潤滑性塗膜を形成させる方法やコロイダルシリカを含有する親水性塗膜を形成する方法は、親水性の経時的な持続性に乏しいこと、ならびに、素材に塗布されこれをフィンに加工する際に、潤滑性塗膜硬度が高いために金型の磨耗が大きく、フィン材にクラックが発生し易い問題があった。
【０００８】
このような金型摩耗やクラック発生等の欠点のない潤滑性塗膜を形成させる塗料も提案されている（下記特許文献３〜７）。このような塗料組成物として、例えばポリビニルアルコール系樹脂、ポリアクリルアミド系樹脂、ポリアクリル酸系樹脂、セルロース系樹脂等の水溶性の親水性樹脂を含む親水性塗料組成物や添加剤としてカーボンブラックを含有する塗膜を設けた材料等が挙げられている。
【先行技術文献】
【特許文献】
【０００９】
【特許文献１】特許３３３５２８５号
【特許文献２】特許２８８０３０８号
【特許文献３】特開昭６３−１７３６３２号公報
【特許文献４】特開平５−３０２０４２号公報
【特許文献５】特開平９−１４８８９号公報
【特許文献６】特開２００８−００１０８０号公報
【特許文献７】特開２００９−２１４０１７号公報
【００１０】
しかしながら、ポリビニルアルコール系樹脂等によって構成される有機系親水性塗膜を形成したフィン材を備えた室外機などでは、大気中に漂っている汚染物が塗膜表面に付着したり、太陽光中の紫外線等による樹脂劣化が生じ、高親水性を維持することが出来なかった。
【００１１】
セルロース系樹脂等によって構成される有機系親水性塗膜は、表面に露出する特定のエーテル結合が少ないため成形性が不十分であり、更に特定のカーボンブラックを含有しないと親水性が不十分となって長期の使用に耐えられなかった。
【００１２】
また、カーボンブラックを含有するポリアクリル酸系樹脂等によって構成される有機系親水性塗膜では、カーボンブラックの一部しか表面に露出させないため、長期に亘る臭気物質の吸着性を保持することが出来なかった。更に、ポリアクリルアミド系樹脂等によって構成される有機系親水性塗膜では、臭気の吸脱着性を満足することはできなかった。
【発明の概要】
【発明が解決しようとする課題】
【００１３】
本発明者らは、プレコートフィン材等の熱交換器用アルミニウム材であって、親水性、耐汚染性、塗膜密着性、成形性、臭気物質の吸脱着性、抗菌防黴性に優れたアルミニウム塗装材の開発について鋭意検討してきた。その結果、アルミニウム又はアルミニウム合金の基材の少なくとも一方の面に、特定の樹脂、特定の植物由来の成分、特定の抗菌剤及び特定の酸化微粒子を含有する親水性塗膜を設けたアルミニウム塗装材が、親水性、耐汚染性、塗膜密着性、成形性、臭気物質の吸脱着性、抗菌防黴性のいずれにおいても優れた性能を発揮することを見出し、本発明を完成した。
【００１４】
本発明の目的は、アルミニウム又はアルミニウム合金の基材表面に親水性、耐汚染性、塗膜密着性、成形性、臭気物質の吸脱着性、抗菌防黴性において優れた性能を発揮する親水性塗膜を備えたアルミニウム塗装材、ならびに、このようなアルミニウム塗装材を用いた、例えば熱交換器用のプレコートアルミニウムフィン材を提供することにある。
【課題を解決するための手段】
【００１５】
本発明は請求項１において、アルミニウム基材と、当該アルミニウム基材の少なくとも一方の表面に形成した下地皮膜と、当該下地皮膜上に形成した親水性塗膜とを含むアルミニウム塗装材であって、前記親水性塗膜は、親水性樹脂（Ａ）の６５．０〜９４．８０重量％と、烏龍茶成分（Ｂ）の０．１〜５．０重量％と、ビス−（２−ピリジルチオ−１−オキシド）−ジンクを含む抗菌防黴剤（Ｃ）の５．０〜２５．０重量％と、０．００１〜０．０５０μｍの平均粒径を有する酸化チタン微粒子（Ｄ）の０．１〜５．０重量％とを含有し、その付着量が０．０５〜２．０ｇ／ｍ２であり、前記親水性樹脂（Ａ）が、カルボキシル基及びその塩の少なくとも一方を有する樹脂（ａ１）のα％と、アミド結合を有する樹脂（ａ２）のβ％と、エーテル結合を有する樹脂（ａ３）のγ％とを含み、α、β及びγがγ≧α＋βの関係を満たすと共に、前記（ａ１）がポリアクリル系樹脂を含み、前記（ａ２）がポリアクリルアミド系樹脂を含み、前記（ａ３）がポリエチレングリコール系樹脂を含み、α：β：γ＝５〜２５：５〜２５：５０〜９０の関係を満たすことを特徴とするアルミニウム塗装材とした。
【００１６】
本発明は請求項２において、アルミニウム基材と、当該アルミニウム基材の少なくとも一方の表面に形成した下地皮膜と、当該下地皮膜上に形成した親水性塗膜とを含むアルミニウム塗装材であって、前記親水性塗膜は、親水性樹脂（Ａ）の６４．０〜９４．７９重量％と、烏龍茶成分（Ｂ）の０．１〜５．０重量％と、ビス−（２−ピリジルチオ−１−オキシド）−ジンクを含む抗菌防黴剤（Ｃ）の５．０〜２５．０重量％と、０．００１〜０．０５０μｍの平均粒径を有する酸化チタン微粒子（Ｄ）の０．１〜５．０重量％と、緑茶成分及び紅茶成分の少なくとも一方（Ｅ）の０．０１〜１．０重量％とを含有し、その付着量が０．０５〜２．０ｇ／ｍ２であり、前記親水性樹脂（Ａ）が、カルボキシル基及びその塩の少なくとも一方を有する樹脂（ａ１）のα％と、アミド結合を有する樹脂（ａ２）のβ％と、エーテル結合を有する樹脂（ａ３）のγ％とを含み、α、β及びγがγ≧α＋βの関係を満たすと共に、前記（ａ１）がポリアクリル系樹脂を含み、前記（ａ２）がポリアクリルアミド系樹脂を含み、前記（ａ３）がポリエチレングリコール系樹脂を含み、α：β：γ＝５〜２５：５〜２５：５０〜９０の関係を満たすことを特徴とするアルミニウム塗装材とした。
【００１８】
本発明は請求項３では、請求項１又は２に記載のアルミニウム塗装材を用いたプレコートアルミニウムフィン材とした。
【発明の効果】
【００１９】
本発明のアルミニウム塗装材及びこれを用いたプレコートアルミニウムフィン材は、アルミニウム又はアルミニウム合金の基材表面に親水性、耐汚染性、塗膜密着性、成形性、臭気物質の吸脱着性、抗菌防黴性において優れた性能を発揮する。
【発明を実施するための最良の形態】
【００２０】
（アルミニウム塗装材）
本発明に係るアルミニウム塗装材は、アルミニウム又はアルミニウム合金の基材と、当該基材の少なくとも一方の面に形成した下地皮膜と、当該下地皮膜上に形成した親水性塗膜とを備える。
【００２１】
（１）アルミニウム基材
本発明で用いる基材は、アルミニウム又はアルミニウム合金からなる基材である。以下において、アルミニウム及びアルミニウム合金からなる基材を、単に「アルミニウム材」と記す。なお、アルミニウム以外の金属を基材に用いることもできる。
【００２２】
（２）下地皮膜
アルミニウム材には、耐食性の下地皮膜が形成される。耐食性下地皮膜としては、化成処理皮膜、耐食性有機皮膜、陽極酸化皮膜、ベーマイト皮膜等が挙げられ、いずれの耐食性下地皮膜を用いてもよい。耐食性、密着性、経済性の観点から、化成処理皮膜と有機耐食性皮膜を用いるのが好ましい。
【００２３】
化成処理皮膜としては、クロム系、ジルコニウム系、チタン系及びこれらの元素を混合した化成処理皮膜が用いられるが、耐食性、皮膜密着性の観点からクロム系の化成処理皮膜が好ましい。化成処理皮膜の形成方法としては、塗布型、電解型、反応型の化成処理方法等が用いられるが、いずれの方法を用いてもよい。乾燥温度も任意である。上記化成処理皮膜の形成方法のうち、成形性、皮膜密着性、耐食性に優れた塗布型クロメート法によるのが好ましい。この場合の化成処理皮膜の付着量はＣｒ元素換算で２〜５０ｍｇ／ｍ２である。塗布量がＣｒ元素換算で２ｍｇ／ｍ２未満では、十分な耐食性と皮膜密着性が得られない場合がある。また、５０ｍｇ／ｍ２を超えても耐食性や皮膜密着性の効果向上が期待できず経済性に欠ける。好ましい塗布量はＣｒ元素換算で５〜１５ｍｇ／ｍ２である。
【００２４】
有機耐食性皮膜は有機樹脂で構成されているため厚さの調整が可能であり、高度の耐食性を保持することができる。有機樹脂としては、ウレタン系樹脂、エポキシ系樹脂、ポリエステル系樹脂及びアクリル系樹脂等が用いられるが、いずれの樹脂を用いてもよい。この場合の有機耐食性皮膜の付着量は０．５〜１０．０ｇ／ｍ２である。０．５ｇ／ｍ２未満では十分な耐食性が得られない場合があり、１０．０ｇ／ｍ２を超えても、耐食性向上が期待できず不経済である。
【００２５】
（３）親水性塗膜
本発明に用いる親水性塗膜について説明する。親水性塗膜は、親水性樹脂（Ａ）、烏龍茶成分（Ｂ）、抗菌防黴剤（Ｃ）、酸化チタン微粒子（Ｄ）を含有し、親水性塗膜の付着量が０．０５〜２．０ｇ／ｍ２とする。このような親水性塗膜は、親水性、耐汚染性、塗膜密着性、成形性、臭気物質の吸脱着性、ならびに、抗菌防黴性において優れ、これらの成分が共存することにより、初めて上記の性能を満足することができる。
【００２６】
Ａ．親水性樹脂
親水性塗膜における親水性樹脂は、カルボキシル基及びその塩の少なくとも一方、アミド結合、ならびに、エーテル結合を含有する樹脂より構成される。これらの官能基と結合とにより、親水性、塗膜密着性、成形性及び臭気物質の吸脱着性を発揮することが可能となる。特に親水性においては、これらの官能基及び結合により水と樹脂との濡れ性が向上し、親水性を向上することができるものと考えられる。このような親水性樹脂としては、カルボキシル基及びその塩の少なくとも一方を有する樹脂（ａ１）、アミド結合を有する樹脂（ａ２）及びエーテル結合を有する樹脂（ａ３）を混合したものを用いることが好ましい。ここで、カルボキシル基及びその塩の少なくとも一方、アミド結合、エーテル結合はそれぞれ、樹脂（ａ１）、（ａ２）及び樹脂（ａ３）中に１つ以上含有されていればよいが、複数個含有されているのが好ましい。また、樹脂（ａ１）、（ａ２）及び樹脂（ａ３）は、その他の官能基や結合を有してもよい。
このような混合系に代えて、カルボキシル基及びその塩の少なくとも一方を有するモノマー単位、アミド結合を有するモノマー単位及びエーテル結合を有するモノマー単位からなる共重合体を用いてもよい。
親水性塗膜における親水性樹脂の含有量は、乾燥状態で６５．０〜９４．８０重量％である。６５．０重量％未満では親水性が十分に得られ難く、９４．８０重量％を越えると
抗菌防黴性及び耐臭気性を満足することができない。
【００２７】
まずは、親水性樹脂が、樹脂（ａ１）、樹脂（ａ２）及び樹脂（ａ３）を混合系である場合について説明する。
上記樹脂（ａ１）としては、エチレン性不飽和二重結合を有するカルボキシル基を含む単量体を重合させた重合体であって、カルボキシル基及びその塩の少なくとも一方を有するものを用いることができる。このような樹脂（ａ１）としては、単量体として、アクリル酸系モノマー、メタクリル酸系モノマー、イタコン酸系モノマー、マレイン酸系モノマー及びフマル酸系モノマー等をラジカル重合させた重合体、ならびに、これらの単量体と、他のエチレン性不飽和モノマーをラジカル重合させた共重合体を用いることができる。
【００２８】
前記エチレン性不飽和二重結合を有するカルボキシル基を含む単量体は特に限定されるものではないが、アクリル酸エステル類（アクリル酸メチル、アクリル酸エチル、アクリル酸イソプロピル、アクリル酸ｎブチル、アクリル酸２エチルへキシル、アクリル酸デシル、アクリル酸イソオクチル、アクリル酸２エチルブチル、アクリル酸オクチル、アクリル酸メトキシエチル、アクリル酸エトキシエチル、アクリル酸３エトキシプロピル等）；メタクリル酸エステル類（メタクリル酸メチル、メタクリル酸エチル、メタクリル酸イソプロピル、メタクリル酸ブチル、メタクリル酸イソブチル、メタクリル酸ｎへキシル、メタクリル酸ラウリル、メタクリル酸デシルオクチル、メタクリル酸ステアリル、メタクリル酸２メチルへキシル、メタクリル酸３メトキシブチル等）等を好適に用いることができる。
【００２９】
これら単量体と共重合し得るエチレン性不飽和モノマーとは、スチレン、α−メチルスチレン、ビニルトルエン、ｔ−ブチルスチレン、エチレン、トルエン、プロピレン、アクリル酸ヒドロキシプロピル、アクリル酸２ヒドリキシエチル、メタクリル酸２ヒドロキシエチル、メタクリル酸ヒドロキシプロピル、アクリル酸、メタクリル酸、クロトン酸、イタコン酸、マレイン酸、フマル酸等が用いられる。これらのなかでも、親水性及び密着性の更なる向上を図る点から、アクリル酸、メタクリル酸が好ましい。
【００３０】
本発明において用いる樹脂（ａ１）としては、市販のものを用いてもよい。樹脂（ａ１）の重量平均分子量は、好ましくは２，０００〜３００，０００、より好ましくは３，０００〜２００，０００の範囲内である。
【００３１】
上記樹脂（ａ２）としては、ポリアクリルアミド系樹脂を用いることができる。ポリアクリルアミド系樹脂としては、アクリルアミドの単独重合体又はアクリルアミドと他の共重合可能なモノマーとの共重合体であって、アミド結合を有するものを用いることができる。
【００３２】
アクリルアミドと他の共重合可能なモノマーとしては、アクリル酸、メタクリル酸、スチレンスルホン酸、エチレンスルホン酸、２−アクリルアミド−２−メチルプロパンスルホン酸、メタクリル酸ジメチルアミノエチルエステル、ジメチルアミノプロピルメタクリレート、ジメチルアミノエチルアクリレート、ジメチルアミノプロピルアクリレート、ジアリルジメチルアンモニウム塩化物やそれらの第４級塩など；メチル（メタ）アクリレート、エチル（メタ）アクリレート、ブチル（メタ）アクリレートなどのアクリル酸のＣ１〜２４アルキルエステルなどを挙げることができる。
【００３３】
本発明において用いる樹脂（ａ２）の重量平均分子量は、好ましくは１０，０００〜８００，０００の範囲内である。
【００３４】
上記樹脂（ａ３）としては、ポリエチレングリコール系樹脂を用いることができる。ポリエチレングリコール系樹脂としては、ポリエチレングリコール単独重合体やエチレングリコール・プロピレングリコール共重合体等であって、エーテル結合を有するものを用いることができる。本発明において用いる樹脂（ａ３）の重量平均分子量は、好ましくは１，０００〜４０，０００、より好ましくは８，０００〜２５，０００の範囲内である。
【００３５】
本発明において、樹脂（ａ１）、樹脂（ａ２）及び樹脂（ａ３）の配合比率は、親水性塗膜の親水性、耐汚染性、塗膜密着性、成形性及び臭気物質の吸脱着性を満足するために、γ≧α＋βを満足する必要がある。ここで、αは、親水性樹脂中における樹脂（ａ１）の含有量（％）であり、βは同じく樹脂（ａ２）の含有量（％）であり、γは同じく樹脂（ａ３）の含有量（％）を示す。γ＜α＋βの場合には、上記特性を満足することができない。
【００３６】
α、β、γの具体な数値は、得られる組成物に望まれる性能などに応じて適宜選定すればよいが、α：β：γ＝５〜２５：５〜２５：５０〜９０の関係を満たすのが好ましい。これにより、親水性、耐汚染性、成形性、塗膜密着性を更に満足することができる。その理由はとしては、カルボキシル基及びその塩の少なくとも一方、アミド結合、エーテル結合は親水性に優れること、これらが効果的に様々な臭気物質を吸着して塗膜中に取り込んで優れた臭気物質の吸着性を示すこと、更に親水性樹脂そのものの優れた親水性により、臭気物質の吸着性を更に向上させることが挙げられる。
【００３７】
次に、カルボキシル基及びその塩の少なくとも一方を有するモノマー単位、アミド結合を有するモノマー単位及びエーテル結合を有するモノマー単位からなる共重合体について説明する。
【００３８】
カルボキシル基及びその塩の少なくとも一方を有するモノマー単位としては、上述のアクリル酸系モノマー、メタクリル酸系モノマー、イタコン酸系モノマー、マレイン酸系モノマー及びフマル酸系モノマー等、ならびに、これらのモノマー単位と上述の他のエチレン性不飽和モノマー単位とを用いることができる。
【００３９】
アミド結合を有するモノマー単位としては、アクリルアミドモノマー又はアクリルアミドモノマーと上述の他の共重合可能なモノマーとを用いることができる。また、エーテル結合を有するモノマー単位としては、ポリエチレングリコールモノマーや、エチレングリコールモノマーとプロピレングリコールモノマー等であって、エーテル結合を有するものを用いることができる。
【００４０】
このような共重合体の重量平均分子量は、好ましくは２，０００〜５００，０００、より好ましくは３，０００〜３００，０００の範囲内である。
【００４１】
Ｂ．烏龍茶成分
本発明においては、塗料組成物中に上記樹脂成分に加えて烏龍茶成分が添加される。烏龍茶成分は、アセトアルデヒド等の臭気物質を吸着する機能を有する。
【００４２】
親水性塗膜における烏龍茶成分の含有量は、乾燥状態で０．１〜５．０重量％であり、好ましくは１．０〜３．０重量％である。烏龍茶成分が０．１重量％未満では臭気成分の吸着性が十分に得られ難く、５．０重量％を超えたのでは臭気成分の吸着性向上の効果が期待できず、更に所望の親水性が得られない。
【００４３】
本発明に用いられる烏龍茶成分の製造方法は特に限定されるものではない。例えば、烏龍茶の葉や茎を、室温から所定温度に加熱する際に、水、酸性水溶液、含水エタノール、エタノール、含水メタノール、メタノール、アセトン、酢酸エチル又はグリセリン水溶液等の溶媒又はこれらの混合溶媒によって抽出した抽出物が用いられる。抽出液から溶媒を除去した抽出物を用いるだけでなく、抽出によって得られる抽出液（烏龍茶抽出成分と抽出溶媒からなる）としても、或いは、当該抽出液の濃縮液としても用いることができる。特に、室温水又は温水によって抽出した抽出液自体を塗膜組成物に添加する方法が、臭気成分吸着性の観点から好ましい。
【００４４】
このような抽出によって得られる烏龍茶成分には、カテキン類（カテキン、ガロカテキン、エピカテキン、エピガロカテキン、カテキンガレート、エピカテキンガレート、ガロカテキンガレート、エピガロカテキンガレート）；タンニン類が含有される。その他、ケンフェロール、クエルセチン、ミリセチン等のフラボノイド；ＧＯＤポリフェノール等のポリフェノール類（カテキン類を除く）；マロン酸、コハク酸、没食子酸等の有機酸；カフェイン；アミノ酸；糖類；ビタミン類；等の種々の成分が含有されている。
【００４５】
上記カテキン類等の烏龍茶成分を親水性塗膜に含有させることにより、臭気成分の吸着性が高められる。烏龍茶成分の中でも、カテキン類（カテキン、ガロカテキン、エピカテキン、エピガロカテキン、カテキンガレート、エピカテキンガレート、ガロカテキンガレート、エピガロカテキンガレート）が臭気成分の吸着性に大きく寄与する。特に、これらのカテキン類が会合した多量体、好ましくはカテキン２量体及び３量体が臭気成分の吸着性を高めるのに有効に作用する。このカテキンの２量体及び３量体は茶類の中でも特に烏龍茶に多く含まれているので、臭気成分の吸着性を確保するために烏龍茶成分を親水性塗膜に含有させるのがよい。本発明では、カテキン類、ならびに、カテキン類の２量体と３量体の合計量が、烏龍茶成分の０．５〜２０重量％の烏龍茶を用いるのが好ましい。
【００４６】
なお、本発明で用いる烏龍茶成分はアンモニア、アセトアルデヒド、酢酸だけでなく、ブチルアルデヒド、ベンズアルデヒド等のアルデヒド類、更には、他の種類の臭気成分の吸着にも用いることができる。
【００４７】
Ｃ．抗菌防黴剤
本発明において、得られる親水性塗膜に防菌防黴性を付与することを目的として、抗菌防黴剤が添加される。本発明における抗菌防黴剤とは、抗菌性及び防黴性の少なくともいずれか一方を有するものであって、抗菌性及び防黴性の両方を有するものが好ましい。抗菌防黴剤としては抗菌・防黴性、親水性、塗膜形成時の耐熱性を確保するため、ビス−（２−ピリジルチオ−１−オキシド）−ジンクを用いるのが好ましい。
【００４８】
この抗菌防黴剤を前記の親水性樹脂に配合することによって、本発明の親水性塗膜中に抗菌防黴剤が均一に分散され、塗膜表面に抗菌防黴剤が析出することによって、親水性と抗菌・防黴性を両立することが可能となる。
【００４９】
親水性塗膜における抗菌防黴剤の含有量は、乾燥状態で５．０〜２５．０重量％であり、好ましくは１０．０〜２０．０重量％である。５．０重量％未満では抗菌防黴剤の含有量が少なく、十分な抗菌・防黴性を得ることができない。一方、抗菌防黴剤量が２５．０重量％を超えると、親水性等の塗膜物性を低下させ、フィン材として使用に耐えられない。
【００５０】
Ｄ．酸化チタン微粒子
発明において、親水性塗膜は微粒子を含有し、この微粒子中には５０重量％以上、好ましくは７０重量％以上の酸化チタン微粒子が含まれる。親水性塗膜中に酸化チタン微粒子を含有させると、塗膜表面に分散されることにより親水性を向上する。酸化チタン成分としては、アモルファス酸化チタン、アナターゼ型酸化チタン、ブルッカイト型酸化チタン、ルチル型酸化チタン、過酸化チタンなどの１種又は２種以上を組み合わせたものが好適に用いられる。
【００５１】
酸化チタン微粒子は親水性樹脂と配合することにより、親水性をより向上させることができる。酸化チタン微粒子自体が親水性を有する上に、微小な微粒子を親水性樹脂中に配合させることにより、微粒子が表面に露出し、更に親水性を向上することができる。
【００５２】
酸化チタン微粒子に、酸化チタン成分の他に酸化亜鉛成分を組み合わせることによって、親水性を更に向上させることができる。
【００５３】
本発明で用いる酸化チタン微粒子は、すでに公知である以下の製造方法により容易に製造することができる。即ち、沈澱法（共沈法）等の液相法；スパッタ法等の気相法；原料粉末を混合し、これを非酸化性雰囲気中又は酸化性雰囲気中で加熱焼成して反応させる固相法；など、各種の方法で製造することが出来る。
【００５４】
これらの製造方法のうち、比較的合成が簡便であることから沈澱法が好ましい。例えば、硫酸チタン等の水溶性無機チタン化合物等のチタン化合物を、加熱加水分解又は中和することによって酸化チタン微粒子を製造するものである。酸化亜鉛成分も含有させるには、硝酸塩、硫酸塩等の亜鉛成分を含有する水溶液を更に添加することにより、酸化チタン／酸化亜鉛の微粒子を製造することができる。
【００５５】
親水性塗膜における酸化チタン微粒子の含有量は、乾燥状態で０．１〜５．０重量％であり、好ましくは１．０〜３．０重量％である。０．１重量％未満では親水性が不十分となり、５．０重量％を超えるとアルミニウム塗装板をフィン材等に成形する際に金型磨耗が激しく、成形時に割れ等が生じて使用に耐えられない。
【００５６】
酸化チタン微粒子の平均粒径は、０．００１〜０．０５０μｍである。平均粒径が０．００１μｍ未満では、工業生産の点から製造が困難である上、塗膜形成中の際に微粒子が塗膜中に埋没してしまい、親水性塗膜表面に酸化チタン微粒子量が少なくなるため、親水性を維持できなくなる可能性がある。一方、平均粒径が０．０５０μｍを超えると、酸化微粒子の露出表面積が少なくなるため、親水性が低下する。
【００５７】
Ｅ．緑茶成分、紅茶成分
更に、本発明においては、烏龍茶成分に加えて緑茶成分及び紅茶成分の少なくともいずれか一方を親水性塗膜の成分として添加するのが好ましい。これら緑茶成分及び紅茶成分は、烏龍茶成分によって吸着した臭気成分を塗膜中に定着する機能を有する。したがって、緑茶成分や紅茶成分を親水性塗膜成分として添加することにより、吸着した臭気成分の脱着率が低減されることにより定着性が高められる。結果的に、親水性塗膜の吸脱着性が一層向上することになる。
【００５８】
親水性塗膜中において、親水性樹脂（Ａ）の含有量を６４．０〜９４．７９重量％として、緑茶及び紅茶成分の少なくともいずれか一方は、０．０１〜１．０重量％、好ましくは０．０５〜０．５重量％含有される。０．０１重量％未満では臭気成分の吸脱着性が得られ難く、１．０重量％を超えたのでは効果向上が期待できず不経済となる。
【００５９】
なお、これら含有量は、緑茶成分単独又は紅茶成分単独の場合にはそれぞれ単独含有量としてのものであり、緑茶成分と紅茶成分の両方を用いる場合には両者を合計した含有量としてのものである。
【００６０】
本発明に用いられる緑茶成分及び紅茶成分の製造方法もまた、特に限定されるものではない。これら緑茶成分及び紅茶成分の製造方法としては、上記の烏龍茶成分の抽出方法と同様の方法が用いられる。緑茶成分及び紅茶成分のうちポリフェノール類が臭気成分定着性において特に優れているので、ポリフェノール類をより多く含有する緑茶成分や紅茶成分を添加するのが好ましい。本発明では、ポリフェノール類が成分の５〜５０重量％含有される緑茶や紅茶を用いるのが好ましい。
【００６１】
なお、本発明で用いる緑茶成分、紅茶成分もアンモニア、アセトアルデヒド、酢酸だけでなく、ブチルアルデヒド、ベンズアルデヒド等のアルデヒド類、更には、他の種類の臭気成分の定着にも用いることができる。
【００６２】
従来ではカーボンブラック等の固体物質を樹脂塗膜中に保持することによって、臭気物質の吸着を補っていた。しかしながら、長期に亘って使用すると、樹脂塗膜中のカーボンブラック等が脱落し、臭気物質の吸着性の低下を回避することができなかった。本発明では、臭気を吸着する烏龍茶成分、更に好ましくは緑茶成分、紅茶成分が親水性樹脂に取り込まれ、親水性塗膜中の親水性樹脂自体が臭気物質の吸着体となっているものと考えられる。その結果、親水性樹脂におけるそれぞれの官能基と烏龍茶成分、更に好ましくは緑茶成分、紅茶成分が臭気物質を吸着し、更に親水性樹脂自体の親水性が臭気物質の吸着を更に向上させ、強固に臭気物質を保持し続けるものと考えられる。
【００６３】
Ｆ．その他の添加剤
本発明の親水性塗膜には、必要に応じて、タンニン酸、没食子酸、フイチン酸、ホスフィン酸等の防錆剤；ポリアルコールのアルキルエステル類等のレベリング剤；相溶性を損なわない範囲で添加されるフタロシアニン化合物等の着色剤；アルキル硫酸エステル塩、アルキルスルホコハク酸塩系等の界面活性剤等；の添加剤を添加することができる。
【００６４】
Ｇ．親水性塗膜の形成
本発明に用いる親水性塗膜は、アルミニウム基材面に親水性塗膜用の液状の塗料組成物を塗装（塗布）しこれを焼付けることにより形成し得る。
【００６５】
本発明に用いる親水性塗膜を形成する塗料組成物は、各成分を溶媒に溶解、分散させて調製される。このような溶媒には、各成分を溶解又は分散できるものであれば特に限定されるものではなく、例えば、水等の水性溶媒、アセトン等のケトン系溶剤、エタノール等のアルコール系溶剤、エチレングリコールモノエチルエーテル等のエチレングリコールアルキルエーテル系溶剤、ジエチレングリコールモノブチルエーテル等のジエチレングリコールアルキルエーテル系溶剤、プロピレングリコールモノメチルエーテル等のプロピレングリコールアルキルエーテル系溶剤、及びエチレングリコールモノエチルエーテルアセテート等の一連のグリコールアルキルエーテル系溶剤のエステル化物等が挙げられ、その中でも水性溶媒が好ましく、水が特に好ましい。
【００６６】
塗料組成物の塗布方法としては、ロールコーター法、ロールスクイズ法、ケミコーター法、エアナイフ法、浸漬法、スプレー法、静電塗装法等の方法が用いられ、塗膜の均一性に優れ、生産性が良好なロールコーター法が好ましい。ロールコーター法としては、塗布量管理が容易なグラビアロール方式や、厚塗りに適したナチュラルコート方式や、塗布面に美的外観を付与するのに適したリバースコート方式等を採用することができる。また、塗膜の乾燥には一般的な加熱法、誘電加熱法等が用いられる。
【００６７】
塗膜形成する際の焼付けは、焼付け温度（到達表面温度）が１８０〜３００℃で、焼付け時間が１〜６０秒の条件で行うのが好ましい。塗膜形成における焼付け温度が１８０℃未満であったり、焼付け時間が１秒未満であったりする場合には、塗膜が十分に形成されず塗膜密着性が低下する。焼付け温度が３００℃を超えたり、焼付け温度が６０秒を超える場合には、塗膜成分が変性し、親水性を著しく低下させることになる。
【００６８】
塗膜厚さとしての付着量は、０．０５〜２．０ｇ／ｍ２、好ましくは０．１〜１．５ｇ／ｍ２である。付着量が０．０５ｇ／ｍ２未満では、所望の親水性、成形性、臭気物質の吸脱着性、抗菌防黴性が得られず、２．０ｇ／ｍ２を超えるとこれら各特性の更なる向上が見られず不経済となる。
【００６９】
このようにして作製されるアルミニウム塗装材は、その表面にプレス成形加工用の揮発性プレス油を塗布してからスリット加工やコルゲート加工等の成形加工を施すことにより、所望のフィン形状からなるプレコートアルミニウムフィン材に成形される。このようなプレコートアルミニウムフィン材は、例えば空調機用熱交換器のフィン材として好適に用いられるが、フィン材間の結露等を防止する用途であれば、空調機用熱交換器に限定されるものではない。
【実施例】
【００７０】
以下、実施例及び比較例に基づいて、本発明の好適な実施の形態を具体的に説明するが、本発明はこれら実施例に限定されるものではない。
実施例１〜３１及び比較例１〜２４
表１〜９に示すように、親水性樹脂（Ａ）、烏龍茶成分（Ｂ）、抗菌防黴剤（Ｃ）、酸化チタン微粒子（Ｄ）、緑茶成分及び紅茶成分（Ｅ）、他の添加物を含有する親水性塗膜用の塗料組成物を調製した。実施例１〜１６及び比較例１〜２４では、緑茶成分及び紅茶成分（Ｅ）を添加しなかった。実施例１７、１８、２０〜２４では、緑茶成分及び紅茶成分（Ｅ）としていずれか一方を添加し、実施例１９では、緑茶成分及び紅茶成分（Ｅ）の両方を添加した。他の添加物は、比較例９及び１０のみにおいてカーボンブラックを添加した。
【００７１】
ポリアクリル系樹脂としてはポリアクリル酸（重量平均分子量３０，０００）を、ポリアクリルアミド系樹脂としてはポリアクリルアミド（重量平均分子量２０，０００）を、ポリエチレングリコール系樹脂としてはポリエチレングリコール（重量平均分子量２０，０００）を用いた。なお、表中においてＰＶＡは、ポリビニルアルコール系樹脂を示す。抗菌防黴剤（Ｃ）として、ビス−（２−ピリジルチオ−１−オキシド）−ジンク（ＺＰＴ）と、２−（４−チアゾリル）ベンゾイミダゾール（ＴＢＺ）を用いた。酸化チタン微粒子としては、各表に示す平均粒径を有するものを用いた。カーボンブラックとしては、一次粒径０．０３μｍ、ＤＢＰ吸油量１００ｃｍ３／１００ｇ、窒素吸着比表面積８０ｃｍ２／ｇのものを用いた。
【００７２】
烏龍茶成分、緑茶成分及び紅茶成分としては、表１０の成分を含有する抽出液を用いた。烏龍茶抽出液は市販の烏龍茶抽出液であり、緑茶抽出液は市販の緑茶抽出液であり、紅茶抽出液は市販の紅茶葉からの抽出液である。ポリフェノール等の各成分は、高速液体クロマト法により測定した。表１０に示すポリフェノール、カテキン、カフェイン、その他茶成分は、抽出液から抽出溶媒である水を除去した抽出物であり、各成分の重量％は、この抽出物全体を１００％とした場合の数値を表す。また、表１〜９に示す、各茶成分の含有量は、抽出物としての含有量である。
【００７３】
【表１】
0005896557.tif 000002
【００７４】
【表２】
0005896557.tif 000003
【００７５】
【表３】
0005896557.tif 000004
【００７６】
【表４】
0005896557.tif 000005
【００７７】
【表５】
0005896557.tif 000006
【００７８】
【表６】
0005896557.tif 000007
【００７９】
【表７】
0005896557.tif 000008
【００８０】
【表８】
0005896557.tif 000009
【００８１】
【表９】
0005896557.tif 000010
【００８２】
【表１０】
0005896557.tif 000011
【００８３】
表１〜９に示す各成分の配合量（樹脂配合量、烏龍茶成分の配合量、抗菌防黴剤の配合量、酸化チタン微粒子の配合量、緑茶成分及び紅茶成分、他の添加物）は、親水性塗膜用の塗料組成物に含有されるこれら各成分の合計１００重量部に対する重量部として示した。言い換えれば、これらの配合量は、乾燥状態の親水性塗膜における各成分の重量％を表わすものである。なお、塗料組成物は、各成分の合計量１００ｇを溶媒である水１リットル中に溶解又は分散して調製した。
【００８４】
アルミニウム基材表面には、親水性塗膜を以下のようにして形成した。アルミニウム基材であるアルミニウム合金板（１１００−Ｈ２４材、０．１００ｍｍ厚さ）を弱アルカリ脱脂し、水洗した後に乾燥した。次いで、このように処理したアルミニウム合金板表面に、下地皮膜として、塗布型クロメート皮膜、エポキシ系樹脂の耐食性有機皮膜、或いは、ベーマイト皮膜を形成した。次いで、下地皮膜上に、各親水性塗料組成物をロールコーターにて塗布し、到達板表面温度（ＰＭＴ）２００℃で２０秒間焼付けして、アルミニウム塗装板を得た。なお、実施例２では下地皮膜を形成せずに、アルミニウム合金板上に同様に親水性塗料組成物を塗布して焼付けた。
【００８５】
このようにして得られたアルミニウム塗装板試料について親水性（初期及び持続性）、耐汚染性、塗膜密着性、成形性、抗菌防黴性、耐臭気性を後述の方法で測定した。結果を表１〜７に示す。
【００８６】
上記各測定にあたっては、まず試料を以下のようにして前処理した。各試料を揮発性プレス油（出光興産社製ダフニＡＦ−２Ａ）に１分間浸漬し、これを取り出した後に室温で試料を垂直に３０秒間保持して油を切った。次いで、１８０℃の熱風炉中（大気雰囲気）に２分間投入した後に室温まで冷却した。
【００８７】
親水性（初期、親水持続性）
ゴニオメーターで純水の接触角を測定した。アルミニウム塗装板を作製した直後の親水性である初期親水性と、乾湿サイクル後の親水持続性を評価した。乾湿サイクルは、作製したアルミニウム塗装板を流量が１リットル／分の水道水に８時間浸漬した後、８０℃で１６時間乾燥する工程を１サイクルとしてこれを２０サイクル行なった。各表中の記号の意味は以下の通りであり、●、◎及び○を性能を満足する合格とし、△及び×を不合格とした。
●：接触角が１０°以下であり非常に優れていることを示す。
◎：接触角が１０°を超え、かつ２０°以下であり非常に良好であることを示す。
○：接触角が２０゜を越え、かつ３０°以下であり、良好であることを示す。
△：接触角が３０゜を越え、かつ４０゜以下であり、不良であることを示す。
×：接触角が４０゜を越え非常に不良であることを示す。
【００８８】
（耐汚染性）
作製したアルミニウム塗装板を前処理し、次いで汚染サイクル処理を実施した。汚染サイクル処理はパルミチン酸蒸気を含む５０℃の空気にアルミニウム塗装板を１時間暴露することにより気相中でパルミチン酸を吸着させ、次いで水道水に６時間浸漬後、乾燥機中で乾燥することを１サイクルとし、これを１０サイクル実施した。１０サイクル後の親水性塗膜表面の接触角を、上記親水性評価と同様の方法で測定した。各表中の記号の意味は以下の通りであり、◎、○を性能を満足する合格とし、△及び×を不合格とした。
◎：接触角が２０°以下であり非常に良好であることを示す。
○：接触角が２０゜を越え、かつ４０°以下であり、良好であることを示す。
△：接触角が４０゜を越え、かつ６０゜以下であり、不良であることを示す。
×：接触角が６０゜を越え非常に不良であることを示す。
【００８９】
塗膜密着性
ＪＩＳ  Ｈ４００１に従った付着性試験を行い、碁盤目におけるテープ剥離後の残存個数を測定した。各表中において、全て残存した場合（２５／２５）を合格（○）とし、それ以外を不合格（×）とした。
【００９０】
成形性
実機フィンプレスにてドローレス成形を実施した状況で評価した。成形条件は以下の通りである。揮発性プレスオイル：ＡＦ−２Ｃ（出光興産）を使用し、しごき率は５８％、成形スピードは２５０ｓｐｍで実施した。評価結果である各表中の記号の意味は以下の通りであり、◎及び○を性能を満足する合格とし、△及び×を不合格とした。
◎：非常に良好であることを示す。
○：良好であることを示す。
△：カラー部内面にキズが発生して不良であることを示す。
×：座屈、カラー飛びが発生して不良であることを示す。
【００９１】
抗菌防黴性
１．抗菌性試験
作製したアルミニウム塗装板を用いて、ＪＩＳ  Ｚ２８０１に従った抗菌性試験（フィルム密着法）を行い、次式を用いて、抗菌活性値を求めた。
Ｒ＝ｌｏｇ（Ａ／Ｂ）
Ｒ：抗菌活性値
Ａ：ブランク試験片の培養後の生菌数平均値
Ｂ：抗菌加工試験片の培養後の生菌数平均
評価結果である各表中の記号の意味は以下の通りであり、○を性能を満足する合格とし、×を不合格とした。
○：Ｒが２．０以上であり、良好であることを示す。
×：Ｒが２．０未満であり、不良であることを示す。
【００９２】
２．防黴性試験
作製したアルミニウム塗装板を用いて、ＪＩＳ  Ｚ２９１１に従ったかび抵抗性試験を行い、菌糸の発育状況を肉眼で調べた。
評価結果である各表中の記号の意味は以下の通りであり、０を性能を満足する合格とし、１及び２を不合格とした。
０：試験片の接種した部分に菌糸の発育が認められない。
１：試験片の接種した部分に認められる菌糸の発育部分の面積は、全表面積の１／３を超えなかった。
２：試験片の接種した部分に認められる菌糸の発育部分の面積は、全表面積の１／３を超えた。
【００９３】
耐臭気性
アルミニウム塗装板は、アルミニウム塗装板を作製した直後と親水性の乾湿サイクルを実施したサンプルにて評価を実施した。
１−１．アセトアルデヒド吸着試験
アセトアルデヒド雰囲気の容器中に各アルミニウム塗装板を配置し、アセトアルデヒドを吸着させた後の容器内のアセトアルデヒド濃度（Ｃａ）を測定した。Ｃａは未吸着のアセトアルデヒド量に対応する濃度である。測定条件は以下の通りであった。なお、下記のアセトアルデヒド初期濃度（２０ｐｐｍ）から上記アセトアルデヒド濃度Ｃａを差し引いた濃度（Ｃｂ）が、アルミニウム塗装板によるアセトアルデヒド吸着量に対応する濃度である。アセトアルデヒドの吸着率（％）は、（Ｃｂ／２０）×１００で表わされる。
試料の面積  ：１００×２００ｍｍ２
試料容器    ：５リットルデシケータ
容器のガス量：５リットル
ガス初期濃度：アセトアルデヒド２０ｐｐｍ
ガス測定方法：アセトアルデヒド検知管
試験室温度  ：２０℃
測定時間    ：２４時間
各表中の記号の意味は以下の通りであり、◎、○を性能を満足する合格とし、△、×を不合格とした。
◎：７０％を越える吸着率であり、非常に良好であることを示す。
○：吸着率が５５％を越え、かつ７０％以下であり、良好であることを示す。
△：吸着率が４０％を越え、かつ５５％以下であり、不良であることを示す。
×：吸着率が４０％以下であり、非常に不良であることを示す。
【００９４】
１−２．アセトアルデヒド脱着試験
大気雰囲気の容器中にアセトアルデヒドを吸着した各アルミニウム塗装板を配置し、アセトアルデヒドを脱着させた後の容器内のアセトアルデヒド濃度（Ｃｃ）を測定した。測定条件は以下の通りであった。なお、上記アセトアルデヒド濃度Ｃｂから上記アセトアルデヒド濃度Ｃｃを差し引いた濃度（Ｃｄ）が、アルミニウム塗装板によるアセトアルデヒド定着量に対応する濃度である。したがって、アセトアルデヒドの定着率（％）は、（Ｃｄ／Ｃｂ）×１００で表わされる。
試料の面積  ：１００×２００ｍｍ２
試料容器    ：５リットルデシケータ
容器のガス量：５リットル
ガス初期濃度：アセトアルデヒド  ０ｐｐｍ
ガス測定方法：アセトアルデヒド検知管
試験室温度  ：２０℃
測定時間    ：２４時間
各表中の記号の意味は以下の通りであり、◎及び○を性能を満足する合格とし、△及び×を不合格とした。
◎：定着率が９５％を越え、非常に良好であることを示す。
○：定着率が９０％を越え、かつ９５％以下であり、良好であることを示す。
△：定着率が６０％を越え、かつ９０％以下であり、不良であることを示す。
×：定着率が６０％以下であり、非常に不良であることを示す。
【００９５】
２−１アンモニア吸着試験
アンモニア雰囲気の容器中に各アルミニウム塗装板を配置し、アンモニアを吸着させた後の容器内のアンモニア濃度（Ｃａ）を測定した。Ｃａは未吸着のアンモニア量に対応する濃度である。測定条件は以下の通りであった。なお、下記のアンモニア初期濃度（２０ｐｐｍ）から上記アンモニア濃度Ｃａを差し引いた濃度（Ｃｂ）が、アルミニウム塗装板によるアンモニア吸着量に対応する濃度である。アンモニアの吸着率（％）は、（Ｃｂ／２０）×１００で表わされる。
試料の面積  ：１００×２００ｍｍ２
試料容器    ：５リットルデシケータ
容器のガス量：５リットル
ガス初期濃度：アンモニア２０ｐｐｍ
ガス測定方法：アンモニア検知管
試験室温度  ：２０℃
測定時間    ：２４時間
各表中の記号の意味は以下の通りであり、◎、○を性能を満足する合格とし、△、×を不合格とした。
◎：４５％を越える吸着率であり、非常に良好であることを示す。
○：吸着率が３５％を越え、かつ４５％以下であり、良好であることを示す。
△：吸着率が２５％を越え、かつ３５％以下であり、不良であることを示す。
×：吸着率が２５％以下であり、非常に不良であることを示す。
【００９６】
２−２  アンモニア脱着試験
大気雰囲気の容器中にアンモニアを吸着した各アルミニウム塗装板を配置し、アンモニアを脱着させた後の容器内のアンモニア濃度（Ｃｃ）を測定した。測定条件は以下の通りであった。なお、上記アンモニア濃度Ｃｂから上記アンモニア濃度Ｃｃを差し引いた濃度（Ｃｄ）が、アルミニウム塗装板によるアンモニア定着量に対応する濃度である。したがって、アンモニアの定着率（％）は、（Ｃｄ／Ｃｂ）×１００で表わされる。
試料の面積  ：１００×２００ｍｍ２
試料容器    ：５リットルデシケータ
容器のガス量：５リットル
ガス初期濃度：アンモニア  ０ｐｐｍ
ガス測定方法：アンモニア検知管
試験室温度  ：２０℃
測定時間    ：２４時間
各表中の記号の意味は以下の通りであり、◎、○を性能を満足する合格とし、△、×を不合格とした。
◎：定着率が９０％を越え、非常に良好であることを示す。
○：定着率が８０％を越え、かつ９０％以下であり、良好であることを示す。
△：定着率が７０％を超え、かつ８０％以下であり、不良であることを示す。
×：定着率が７０％以下であり、非常に不良であることを示す。
【００９７】
表１〜５に示すように実施例１〜３１はいずれも、初期の親水性及び親水持続性、耐汚染性、塗膜密着性、成形性、抗菌防黴性及び耐臭気性が良好であった。また、緑茶成分、紅茶成分を配合することにより、耐臭気性の脱着に際立って優れていた。
【００９８】
これに対し、比較例１では、親水性塗膜に烏龍茶成分、防菌防黴剤及び酸化チタン微粒子が含有されていなかったため、親水性（持続）、抗菌防黴性、耐臭気性（初期及び持続におけるアセトアルデヒド吸脱着性及びアンモニア吸脱着性）を満足することが出来なかった。
【００９９】
比較例２では、親水性塗膜中における親水性樹脂の含有比率が多過ぎ、かつ、防菌防黴剤の含有比率が少な過ぎたため、抗菌防黴性、耐臭気性（初期及び持続におけるアセトアルデヒド吸脱着性及びアンモニア吸脱着性）を満足することが出来なかった。
【０１００】
比較例３では、親水性樹脂に樹脂（ａ２）及び（ａ３）が含有されていなかったため、耐汚染性、成形性、耐臭気性（初期及び持続におけるアセトアルデヒド吸脱着性及びアンモニア吸脱着性）を満足することができなかった。
【０１０１】
比較例４では、親水性樹脂に樹脂（ａ１）及び（ａ３）が含有されていなかったため、耐汚染性、成形性、耐臭気性（初期及び持続におけるアセトアルデヒド吸脱着性及びアンモニア吸脱着性）を満足することができなかった。
【０１０２】
比較例５では、親水性樹脂に樹脂（ａ１）及び（ａ２）が含有されていなかったため、親水性（持続）、耐汚染性、塗膜密着性、耐臭気性（初期及び持続におけるアセトアルデヒド吸脱着性及びアンモニア吸脱着性）を満足することができなかった。
【０１０３】
比較例６では、親水性樹脂に樹脂（ａ３）が含有されていなかったため、成形性、耐臭気性（初期におけるアセトアルデヒド脱着性及びアンモニア脱着性、持続におけるアセトアルデヒド吸脱着性及びアンモニア吸脱着性）を満足することができなかった。
【０１０４】
比較例７では、親水性樹脂に樹脂（ａ２）が含有されていなかったため、耐汚染性、耐臭気性（初期におけるアセトアルデヒド脱着性及びアンモニア脱着性、持続におけるアセトアルデヒド吸脱着性及びアンモニア吸脱着性）を満足することができなかった。
【０１０５】
比較例８では、樹脂（ａ１）の代わりにポリビニルアルコール系樹脂を用いたため、耐汚染性、耐臭気性（初期におけるアセトアルデヒド脱着性及びアンモニア脱着性、持続におけるアセトアルデヒド吸脱着性及びアンモニア吸脱着性）を満足することができなかった。
【０１０６】
比較例９では、樹脂（ａ１）の代わりにポリビニルアルコール系樹脂を用い、カーボンブラックを添加したため、耐臭気性（持続におけるアセトアルデヒド吸脱着性及びアンモニア吸脱着性）を満足することができなかった。
【０１０７】
比較例１０では、親水性塗膜に烏龍茶成分の代わりとしてカーボンブラックを添加したため、耐臭気性（持続におけるアセトアルデヒド吸脱着性及びアンモニア吸脱着性）を満足することができなかった。
【０１０８】
比較例１１及び１２では、親水性樹脂におけるγ≧α＋βの関係を満たしていなかったため、成形性、耐臭気性（初期におけるアセトアルデヒド脱着性及びアンモニア脱着性、持続におけるアセトアルデヒド吸脱着性及びアンモニア吸脱着性）を満足することができなかった。
【０１０９】
比較例１３では、親水性塗膜中における親水性樹脂の含有比率が低過ぎ、かつ、烏龍茶成分の含有比率が高過ぎたためたため、親水性（初期及び持続）、耐汚染性を満足することができなかった。
【０１１０】
比較例１４では、親水性塗膜中における烏龍茶成分の含有比率が低過ぎたため、耐臭気性（初期におけるアセトアルデヒド脱着性及びアンモニア脱着性、持続におけるアセトアルデヒド吸脱着性及びアンモニア吸脱着性）を満足することができなかった。
【０１１１】
比較例１５では、親水性塗膜中における烏龍茶成分の含有比率が高過ぎたため、親水性（持続）、耐汚染性を満足することができなかった。
【０１１２】
比較例１６では、抗菌防黴剤を含有しなかったため、抗菌防黴性を満足することができなかった。
【０１１３】
比較例１７では、抗菌防黴剤の含有比率が低過ぎたため、抗菌防黴性を満足することができなかった。
【０１１４】
比較例１８では、抗菌防黴剤の含有比率が高過ぎたため、親水性（初期及び持続）、耐汚染性を満足することができなかった。
【０１１５】
比較例１９では、抗菌防黴剤としてビス−（２−ピリジルチオ−１−オキシド）−ジンクを含有していなかったため、耐汚染性、抗菌性を満足することが出来なかった。
【０１１６】
比較例２０では、酸化チタン微粒子の粒径が大き過ぎたため、親水性（持続）、耐汚染性を満足することができなかった。
【０１１７】
比較例２１では、酸化チタン微粒子を含有していなかったため、親水性（持続）、耐汚染性を満足することができなかった。
【０１１８】
比較例２２では、酸化チタン微粒子の含有比率が低過ぎたため、親水性（持続）、耐汚染性を満足することができなかった。
【０１１９】
比較例２３では、酸化チタン微粒子の含有比率が高過ぎたため、成形性を満足することができなかった。
【０１２０】
比較例２４では、親水性塗膜の付着量が少な過ぎたため、親水性（持続）、耐汚染性、抗菌防黴性、耐臭気性（初期におけるアセトアルデヒド脱着性及びアンモニア脱着性、持続におけるアセトアルデヒド吸脱着性及びアンモニア吸脱着性）を満足することができなかった。
【産業上の利用可能性】
【０１２１】
本発明により、親水性、耐汚染性、塗膜密着性、成形性、臭気物質の吸脱着性、ならびに、抗菌防黴性において優れた性能を発揮する親水性塗膜を表面に備えるアルミニウム塗装材、ならびに、これを用いたプレコーとアルミニウムフィン材が得られる。